(57)【要約】  【課題】生物体を生育させる容器などの素材として利用価値が高い生物体生育用ポリイミドフィルムを提供する。  【解決手段】生物体生育用ポリイミドフィルムは、シロキンサン含有ポリイミドによって形成され、生物体を収容する密閉された生育空間と、外部空間とを隔てる隔膜として用いられる。シロキサン含有ポリイミドは、シロキサン結合に由来するケイ素元素及び酸素元素の合計量として、シロキサン含有ポリイミドの１００重量部に対して、１０重量部以上５０重量部以下の範囲内で含むことが好ましい。【選択図】なし【特許請求の範囲】
【請求項１】
シロキンサン含有ポリイミドによって形成され、生物体を収容する密閉された生育空間と、外部空間とを隔てる隔膜として用いられる生物体生育用ポリイミドフィルム。
【請求項２】
前記シロキサン含有ポリイミドが、シロキサン結合に由来するケイ素元素及び酸素元素の合計量として、前記シロキサン含有ポリイミドの１００重量部に対して、１０重量部以上５０重量部以下の範囲内で含むものである請求項１に記載の生物体生育用ポリイミドフィルム。
【請求項３】
前記シロキサン含有ポリイミドが、ジアミノシロキサンを含有するジアミンと、芳香族テトラカルボン酸無水物と、を反応させて得られるものである請求項１又は２に記載の生物体生育用ポリイミドフィルム。
【請求項４】
前記シロキサン含有ポリイミドが、下記の一般式（１）及び（２）で表される構成単位：
【化１】
2016067279.tif 000007
［式中、Ａｒは芳香族テトラカルボン酸無水物から誘導される４価の芳香族基、Ｒ１はジアミノシロキサンから誘導される２価のジアミン残基、Ｒ２は芳香族ジアミン化合物から誘導される２価のジアミン残基をそれぞれ表し、ｍ、ｎは各構成単位の存在モル比を示し、ｍは０．４〜１．０の範囲内、ｎは０〜０．６の範囲内である］
を有するポリイミドである請求項１から３のいずれか１項に記載の生物体生育用ポリイミドフィルム。
【請求項５】
前記ジアミノシロキサンが、下記の一般式（３）：
【化２】
2016067279.tif 000008
［式中、Ｒ３及びＲ４は、それぞれ、酸素原子を含有していてもよい２価の有機基を示し、Ｒ５〜Ｒ８は、それぞれ炭素数１〜６の炭化水素基を示し、平均繰り返し数であるｍ１は、１〜２０の範囲内である］
で表されるものである請求項３又は４に記載の生物体生育用ポリイミドフィルム。
【請求項６】
前記構成単位の存在モル比ｍが０．６〜１．０の範囲内であり、ｎが０〜０．４の範囲内である請求項４又は５に記載の生物体生育用ポリイミドフィルム。
【請求項７】
酸素ガスの透過係数が、１，０００ｃｍ３／ｍ２・２４ｈ・ａｔｍ以上である請求項１から６のいずれか１項に記載の生物体生育用ポリイミドフィルム。
【請求項８】
窒素ガスの透過係数が、１，０００ｃｍ３／ｍ２・２４ｈ・ａｔｍ以上である請求項１から７のいずれか１項に記載の生物体生育用ポリイミドフィルム。
【請求項９】
二酸化炭素ガスの透過係数が、１０，０００ｃｍ３／ｍ２・２４ｈ・ａｔｍ以上である請求項１から８のいずれか１項に記載の生物体生育用ポリイミドフィルム。
【請求項１０】
引張破断強度が、１０ＭＰａ以上である請求項１から９のいずれか１項に記載の生物体生育用ポリイミドフィルム。
【請求項１１】
請求項１から１０のいずれか１項に記載の生物体生育用ポリイミドフィルムを、少なくとも一部分に使用してなる生物体生育用容器。
【請求項１２】
動物又は植物の細胞培養用もしくは組織培養用の容器である請求項１１に記載の生物体生育用容器。
【請求項１３】
植物の生育用容器である請求項１１に記載の生物体生育用容器。
【請求項１４】
微生物の培養容器である請求項１１に記載の生物体生育用容器。
【請求項１５】
発酵食品の包装容器である請求項１１に記載の生物体生育用容器。
【発明の詳細な説明】
【技術分野】
【０００１】
本発明は、例えば、動植物、それらの細胞もしくは組織、微生物などの生物体を生育する目的で使用される生物体生育用ポリイミドフィルム及びそれを利用した生物体生育用容器に関する。
【背景技術】
【０００２】
近年、応用生物学や医療の発達に伴い、生物の細胞や組織、微生物などの培養が盛んに行われている。細胞培養や組織培養、微生物培養には、ハンドリング性が良好な合成樹脂製の培養容器が実用化されている。例えば、特許文献１では、細胞培養容器を形成するための素材として、異なる密度を有するポリエチレン樹脂の層を積層した多層フィルムが提案されている。また、特許文献２では、環状シロキサン化合物、親水性モノマー及び有機溶剤に可溶な熱硬化性のポリイミドシリコーン樹脂を重合して得られ、眼科用レンズ、細胞または臓器などの培養基材、生体物容器に適用可能な透明ゲルが提案されている。
【０００３】
近年、細胞培養や組織培養期間中における菌やウィルスのコンタミネーションによる汚染が課題となっており、このため、閉鎖系培養への期待が高まっている。この閉鎖系培養に対応可能な培養容器の性能として、細胞の生育に必要な酸素などのガスを透過させるガス透過性が求められるとともに、外部と遮断でき、フィルムとして形状を保てる十分な強度が必要になる。しかし、合成樹脂において、ガス透過性と強度は、トレードオフの関係にある。例えば、特許文献１では、酸素などのガス透過性を確保するためにポリエチレン樹脂を低密度化している一方で、低密度化によって低下した強度を補い、細胞培養容器として必要な強度を確保するために、多層に積層しているものと考えられる。
【０００４】
また、培養容器などの構造を簡易なものとするためには、熱圧着によって簡単に封止できる性能（以下、「ヒートシール性」と記す）を有する素材であることが好ましい。しかし、上記特許文献２に記載の透明ゲルは、フィルム状の形態が想定されていないため、ヒートシール性については何ら考慮されていない。
【先行技術文献】
【特許文献】
【０００５】
【特許文献１】特許第５３４４０９４号公報
【特許文献２】特開２００７−１４６３７号公報
【発明の概要】
【発明が解決しようとする課題】
【０００６】
本発明の目的は、柔軟性、伸縮性、ガス透過性、強度、放射線滅菌耐性、視認性及びヒートシール性に優れ、生物体を生育させる容器などの素材として利用価値が高い生物体生育用ポリイミドフィルムを提供することである。
【課題を解決するための手段】
【０００７】
本発明者らは、上記課題を解決するために鋭意研究を行った結果、特定の化学構造を有するポリイミドを加工することによって、生体適合性に優れ、かつ上記要求を満たす生物体生育用ポリイミドフィルムを提供できることを見出し、本発明を完成した。
【０００８】
本発明の生物体生育用ポリイミドフィルムは、シロキサン含有ポリイミドによって形成され、生物体を収容する密閉された生育空間と、外部空間とを隔てる隔膜として用いられる。
【０００９】
本発明の生物体生育用ポリイミドフィルムは、前記シロキサン含有ポリイミドが、シロキサン結合に由来するケイ素元素及び酸素元素の合計量として、前記シロキサン含有ポリイミドの１００重量部に対して、１０重量部以上５０重量部以下の範囲内で含むものであってもよい。
【００１０】
本発明の生物体生育用ポリイミドフィルムは、前記シロキサン含有ポリイミドが、ジアミノシロキサンを含有するジアミンと、芳香族テトラカルボン酸無水物と、を反応させて得られるものであってもよい。
【００１１】
本発明の生物体生育用ポリイミドフィルムは、前記シロキサン含有ポリイミドが、下記の一般式（１）及び（２）で表される構成単位を有するポリイミドであってもよい。
【００１２】
【化１】
2016067279.tif 000002
［式中、Ａｒは芳香族テトラカルボン酸無水物から誘導される４価の芳香族基、Ｒ１はジアミノシロキサンから誘導される２価のジアミン残基、Ｒ２は芳香族ジアミン化合物から誘導される２価のジアミン残基をそれぞれ表し、ｍ、ｎは各構成単位の存在モル比を示し、ｍは０．４〜１．０の範囲内、ｎは０〜０．６の範囲内である］
【００１３】
本発明の生物体生育用ポリイミドフィルムは、前記ジアミノシロキサンが、下記の一般式（３）で表されるものであってもよい。
【００１４】
【化２】
2016067279.tif 000003
［式中、Ｒ３及びＲ４は、それぞれ、酸素原子を含有していてもよい２価の有機基を示し、Ｒ５〜Ｒ８は、それぞれ炭素数１〜６の炭化水素基を示し、平均繰り返し数であるｍ１は、１〜２０の範囲内である］
【００１５】
本発明の生物体生育用ポリイミドフィルムは、前記構成単位の存在モル比ｍが０．６〜１．０の範囲内であってもよく、ｎが０〜０．４の範囲内であってもよい。
【００１６】
本発明の生物体生育用ポリイミドフィルムは、酸素ガスの透過係数が、１，０００ｃｍ３／ｍ２・２４ｈ・ａｔｍ以上であってもよい。
【００１７】
本発明の生物体生育用ポリイミドフィルムは、窒素ガスの透過係数が、１，０００ｃｍ３／ｍ２・２４ｈ・ａｔｍ以上であってもよい。
【００１８】
本発明の生物体生育用ポリイミドフィルムは、二酸化炭素ガスの透過係数が、１０，０００ｃｍ３／ｍ２・２４ｈ・ａｔｍ以上であってもよい。
【００１９】
本発明の生物体生育用ポリイミドフィルムは、引張破断強度が、１０ＭＰａ以上であってもよい。
【００２０】
本発明の生物体生育用容器は、上記いずれかに記載の生物体生育用ポリイミドフィルムを、少なくとも一部分に使用してなるものである。
【００２１】
本発明の生物体生育用容器は、動物又は植物の細胞培養用もしくは組織培養用の容器であってもよい。
【００２２】
本発明の生物体生育用容器は、植物の生育用容器であってもよい。
【００２３】
本発明の生物体生育用容器は、微生物の培養容器であってもよい。
【００２４】
本発明の生物体生育用容器は、発酵食品の包装容器であってもよい。
【発明の効果】
【００２５】
本発明の生物体生育用ポリイミドフィルムは、シロキサンユニット構造を有するポリイミドによって形成されているため、生体適合性、柔軟性、ガス透過性、強度、放射線滅菌耐性、視認性及びヒートシール性に優れている。従って、本発明の生物体生育用ポリイミドフィルムは、生物体の生育用途に用いる容器などの素材として有用である。
【図面の簡単な説明】
【００２６】
【図１】本発明の一実施の形態の生物体生育用ポリイミドフィルムを適用した培養バッグを示す斜視図である。
【図２】本発明の一実施の形態の生物体生育用ポリイミドフィルムを適用した栽培容器を示す斜視図である。
【図３Ａ】本発明の一実施の形態の生物体生育用ポリイミドフィルムを適用した培養容器において、カバーを装着する前の状態を示す説明図である。
【図３Ｂ】本発明の一実施の形態の生物体生育用ポリイミドフィルムを適用した培養容器において、カバーを装着した状態を示す説明図である。
【図４】本発明の一実施の形態の生物体生育用ポリイミドフィルムを適用した発酵食品容器を示す斜視図である。
【発明を実施するための形態】
【００２７】
［生物体生育用ポリイミドフィルム］
本実施の形態の生物体生育用ポリイミドフィルムは、シロキサンユニットを有するポリイミドによって実質的に形成され、生物体を収容する密閉された生育空間と、外部空間とを隔てる隔膜として用いられる。ここで、「実質的に」とは、発明の効果を損なわない範囲で他の種類の合成樹脂フィルムと積層されていてもよいことを意味する。例えば、本実施の形態の生物体生育用ポリイミドフィルムは、単層のフィルムであってもよいし、複数層を積層した積層フィルムであってもよい。積層フィルムとする場合は、シロキサンユニットを有するポリイミドのフィルムのみを２層以上積層してもよいし、発明の効果を損なわない範囲で、他の種類の合成樹脂製フィルムと積層してもよい。
【００２８】
本実施の形態の生物体生育用ポリイミドフィルムは、シロキサンユニットを有するポリイミドによって実質的に形成されているため、優れた生体適合性、柔軟性、ガス透過性、強度、放射線滅菌耐性、視認性およびヒートシール性を有する。従って、本実施の形態の生物体生育用ポリイミドフィルムは、生物体を生育する目的で使用される生物体生育用容器の材料として利用価値が高いものである。このようなシロキサン結合の特徴を有利にするため、シロキサン含有ポリイミドに含有するシロキサン結合（Ｓｉ−Ｏ−Ｓｉ）に由来するケイ素元素及び酸素元素の合計量として、前記シロキサン含有ポリイミドの１００重量部に対して、好ましくは１０重量部以上５０重量部以下の範囲内、より好ましくは２０重量部以上５０重量部の範囲内で含むものがよい。ここで、「生物体」とは、例えば、動植物、それらの細胞もしくは組織、微生物、微生物を含む発酵物もしくは培養物などを意味する。発酵物には、例えばヨーグルト、キムチなどの発酵食品を含んでいてもよい。また、「生物体生育用容器」は、生物体を収容する容器の全体だけでなく、その一部分であってもよい。
【００２９】
＜ポリイミド＞
生物体生育用ポリイミドフィルムを構成するポリイミドは、原料として、テトラカルボン酸無水物を含む酸無水物成分と、ジアミンを含むジアミン成分とを反応させて得られるものであり、その分子構造中にシロキサン結合を有するものである。シロキサン結合はテトラカルボン酸無水物中に存在してもよく、ジアミン中に存在してもよい。耐熱性の観点から、シロキサン結合を有するテトラカルボン酸無水物若しくはシロキサン結合を有するジアミン以外のテトラカルボン酸無水物成分あるいはジアミン成分は芳香族化合物を使用することが好ましい。
【００３０】
生物体生育用ポリイミドフィルムを構成するポリイミドは、上記一般式（１）及び（２）で表される構成単位を有することが好ましい。ポリイミドが上記一般式（１）及び（２）で表される構成単位を有することによって、生物体生育用ポリイミドフィルムに十分な柔軟性、ガス透過性、強度、放射線滅菌耐性、視認性及びヒートシール性を付与できる。従って、生物体生育用ポリイミドフィルムを構成するポリイミド樹脂は、上記一般式（１）及び（２）で表される構成単位のみからなることが好ましい。
【００３１】
上記一般式（１）及び（２）中の基Ａｒは芳香族テトラカルボン酸無水物から誘導される４価の芳香族基であり、基Ｒ１はジアミノシロキサンから誘導される２価のジアミン残基であり、基Ｒ２は芳香族ジアミン化合物から誘導される２価のジアミン残基である。また、構成単位の存在モル比を示すｍは０．４〜１．０の範囲内、ｎは０〜０．６の範囲内、好ましくは、ｍは０．６〜１．０の範囲内、ｎは０〜０．４の範囲内である。
【００３２】
（芳香族テトラカルボン酸）
一般式（１）及び（２）で表される構成単位において、基Ａｒを形成するための原料となる芳香族テトラカルボン酸としては、例えば、３,３’,４,４’−ベンゾフェノンテトラカルボン酸二無水物(ＢＴＤＡ)、３,３’,４,４’−ビフェニルテトラカルボン酸二無水物（ＢＰＤＡ）、ジシクロへキシル−３,３’,４,４’−テトラカルボン酸二無水物（ＨＢＰＤＡ）、３,３’,４,４’−ジフェニルスルホンテトラカルボン酸二無水物（ＤＳＤＡ）、４,４’−オキシジフタル酸無水物（ＯＤＰＡ、別名；５，５’−オキシビス−１，３−イソベンゾフランジオン）、ピロメリット酸二無水物(ＰＭＤＡ)、１,２,４,５−シクロへキサンテトラカルボン酸二無水物（ＨＰＭＤＡ）、４，４’−ヘキサフルオロイソプロピリデンジフタル酸二無水物（６ＦＤＡ）、シクロブタンテトラカルボン酸二無水物等を使用することができる。これらは単独又は２種以上を組み合わせて使用することができる。
【００３３】
（ジアミノシロキサン）
一般式（１）で表される構成単位において基Ｒ１がジアミノシロキサンから誘導される２価のジアミノシロキサン残基である場合、例えば、上記式（３）で表されるジアミノシロキサンから誘導されたジアミノシロキサン残基を挙げることができる。特に、基Ｒ１としては、ポリイミドに可溶性を付与するために、式（３）中のＲ３及びＲ４がそれぞれ２価の炭化水素基であり、Ｒ５〜Ｒ８がそれぞれ炭素数１〜６の炭化水素基であり、平均繰り返し数であるｍ１が５〜１５であるものが好ましい。また、式（３）中のシロキサン部位は主鎖に導入されたものであるが、これは限定されるものではなく、側鎖にシロキサン骨格が導入されていてもよい。さらに、これらジアミノシロキサンは単独又は２種以上を組み合わせて使用することができる。
【００３４】
上記ジアミノシロキサン残基は、ジアミノシロキサンからアミノ基を除いたシロキサン結合（Ｓｉ−Ｏ−Ｓｉ）を有する基であるが、このシロキサン結合の割合を増加させることによって、生物体生育用素材として求められる諸特性、例えば柔軟性、ガス透過性、放射線滅菌耐性、視認性及びヒートシール性を向上させる効果が得られる。具体的には、シロキサン結合の割合を増加させることによって、生物体生育用ポリイミドフィルムの柔軟性や伸縮性、視認性を大幅に向上させることができる。また、シロキサン結合は炭素―炭素結合よりも結合間距離が長くて結合角が大きく、且つらせん状の分子構造を取るため分子間力が小さい。そのため、シロキサン構造の割合が多くなると、ポリイミド鎖同士の間に空間が生じてガスを容易に通しやすい状態となるため、生物体生育用ポリイミドフィルムに優れたガス透過性を付与することができる。以上のような理由から、本実施の形態では、式（１）におけるｍの値を０．４以上、好ましくは０．６以上とする。ｍの値が０．４未満では、生物体生育用素材に求められる上記諸特性を向上させる効果が十分に得られない。このように、ポリイミド中にシロキサン骨格を導入することにより、得られるポリイミドに生物体生育用素材として有利な特性を与えることができる。
【００３５】
一般式（３）で表されるジアミノシロキサンの具体例としては、下記の式（４）〜式（８）で表されるジアミノシロキサンが好ましく、これらの中でも式（４）又は式（５）で表される脂肪族のジアミノシロキサンがより好ましく、式（４）で表されるジアミノシロキサンが最も好ましい。これらのジアミノシロキサンは、２種以上を組み合わせて配合することもできる。また、２種以上のジアミノシロキサンを組み合わせて配合する場合、式（４）又は式（５）で表される脂肪族のジアミノシロキサンを全ジアミノシロキサン１００重量部に対し、９０重量部以上配合することが好ましい。なお、式（４）〜式（８）において、平均繰り返し数であるｍ１は１〜２０の範囲内であり、５〜１５の範囲内が最も好ましい。ｍ１が１より小さいと生物体生育用ポリイミドフィルムの柔軟性、ガス透過性及びヒートシール性が低下し、２０を超えると引張り強度等の機械的強度が低下する。
【００３６】
【化３】
2016067279.tif 000004
【００３７】
一般式（２）で表される構成単位において、基Ｒ２（芳香族ジアミン化合物から誘導される２価のジアミン残基）としては、例えば以下の式（９）、（１０）で表される芳香族ジアミン残基を挙げることができる。これらは単独又は２種以上を組み合わせて使用することができる。
【００３８】
【化４】
2016067279.tif 000005
［ここで、Ｒ９は独立に炭素数１〜６の１価の炭化水素基又はアルコキシ基を示し、ＸはＣＯを示し、ｎ１は独立に０〜４の整数を示す］
【００３９】
上記式（９）、（１０）で表される基Ｒ２を形成するための芳香族ジアミンとしては、例えば、４,４’―ビス（３−アミノフェノキシ）ベンゾフェノン（ＢＡＢＰ）、１,３−ビス［４−（３−アミノフェノキシ）ベンゾイル］ベンゼン（ＢＡＢＢ）等を挙げることができる。
【００４０】
また、一般式（２）で表される構成単位において、基Ｒ２を形成するための原料となる他の芳香族ジアミン化合物としては、例えば、２,２−ビス（４−アミノフェノキシフェニル）プロパン（ＢＡＰＰ）、２,２’−ジビニル−４,４’−ジアミノビフェニル（ＶＡＢ）、２,２’−ジメチル−４,４’−ジアミノビフェニル（ｍ−ＴＢ）、２,２’−ジエチル−４,４’−ジアミノビフェニル、２,２’，６，６’−テトラメチル−４,４’−ジアミノビフェニル、２,２’−ジフェニル−４,４’−ジアミノビフェニル、９,９−ビス（４−アミノフェニル）フルオレン、３,４,５,６−テトラフルオロ−１,２−フェニレンジアミン、２,４,５,６−テトラフルオロ−１,３−フェニレンジアミン、２,３,５,６−テトラフルオロ−１,４−フェニレンジアミン、４,４’−ジアミノオクタフルオロビフェニル、ビス（２,３,５,６−テトラフルオロ−４−アミノフェニル）エーテル、ビス（２,３,５,６−テトラフルオロ−４−アミノフェニル）スルフォン、ヘキサフルオロ−２,２’−ビストリフルオロメチル−４,４’−ジアミノビフェニル、２,２−ビス（トリフルオロメチル）−４,４’−ジアミノビフェニル等の芳香族ジアミン、イソフタル酸ジヒドラジド等の芳香族ジヒドラジドなどを挙げることができる。これらのジアミン化合物は、単独あるいは２種以上を組み合わせて使用することができる。
【００４１】
ポリイミドの原料となる以上の酸無水物成分及びジアミン成分は、それぞれ、その１種のみを使用してもよいし、あるいは２種以上を併用することもできる。また、上記以外の酸無水物及びジアミンを併用することもできる。
【００４２】
＜ポリイミドの合成＞
ポリイミドは、上記芳香族テトラカルボン酸無水物、上記ジアミン成分［ジアミノシロキサン及び芳香族ジアミン化合物］を溶媒中で反応させ、前駆体樹脂であるポリアミド酸を生成したのち加熱閉環させることにより製造できる。例えば、酸無水物成分とジアミン成分をほぼ等モルで有機溶媒中に溶解させて、０〜１００℃の範囲内の温度で３０分〜２４時間撹拌し重合反応させることでポリイミドの前駆体であるポリアミド酸が得られる。反応にあたっては、生成する前駆体が有機溶媒中に５〜３０重量％の範囲内、好ましくは１０〜２０重量％の範囲内となるように反応成分を溶解する。重合反応に用いる有機溶媒としては、例えば、Ｎ，Ｎ−ジメチルホルムアミド、Ｎ，Ｎ−ジメチルアセトアミド（ＤＭＡＣ）、Ｎ−メチル−２−ピロリドン、２−ブタノン、ジメチルスホキシド、硫酸ジメチル、シクロヘキサノン、ジオキサン、テトラヒドロフラン、ジグライム、トリグライム等が挙げられる。これらの溶媒を２種以上併用して使用することもでき、更にはキシレン、トルエンのような芳香族炭化水素の併用も可能である。
【００４３】
合成された前駆体は、通常、反応溶媒溶液として使用することが有利であるが、必要により濃縮、希釈又は他の有機溶媒に置換することができる。また、前駆体は一般に溶媒可溶性に優れるので、有利に使用される。前駆体をイミド化させる方法は、特に制限されず、例えば前記溶媒中で、８０〜３００℃の範囲内の温度条件で１〜２４時間かけて加熱するといった熱処理が好適に採用される。
【００４４】
また、ポリイミドは、芳香族テトラカルボン酸無水物と、上記ジアミン成分との反応で得られるイミド構造となる。本実施の形態の生物体生育用ポリイミドフィルムは、フィルムとしての物理的・化学的特性を安定させるために、完全にイミド化された構造が最も好ましい。但し、ポリイミドの一部がアミド酸となっていてもよい。そのイミド化率は、フーリエ変換赤外分光光度計（市販品：日本分光製ＦＴ／ＩＲ６２０）を用い、１回反射ＡＴＲ法にてポリイミド薄膜の赤外線吸収スペクトルを測定することによって、１０１５ｃｍ−１付近のベンゼン環吸収体を基準とし、１７８０ｃｍ−１のイミド基に由来するＣ＝Ｏ伸縮の吸光度から算出される。
【００４５】
（ガラス転移温度）
本実施の形態の生物体生育用ポリイミドフィルムの原料として用いるポリイミドのガラス転移温度は、３０〜２５０℃の範囲内であることが好ましく、４５〜２００℃の範囲内であることがより好ましい。原料として用いるポリイミドが、上記のようなガラス転移温度を有することによって、生物体生育用ポリイミドフィルムに柔軟性、伸縮性及びヒートシール性を付与できる。ポリイミドのガラス転移温度は、主として原料として使用するジアミノシロキサン又は芳香族ジアミンの種類とその使用量により調節できる。
【００４６】
（分子量）
原料として用いるポリイミドの分子量（重量平均）は、生物体生育用ポリイミドフィルムに十分な柔軟性、ガス透過性、強度、放射線滅菌耐性、視認性及びヒートシール性を付与する観点から、例えば１００〜５００,０００の範囲内とすることが好ましく、１,０００〜２００,０００の範囲内とすることがより好ましい。
【００４７】
（弾性率）
原料として用いるポリイミドの弾性率は、生物体生育用ポリイミドフィルムに十分な柔軟性及び伸縮性を与えるために、例えば１０００ＭＰａ以下であることが好ましく、７５０ＭＰａ以下であることがより好ましい。ポリイミドの弾性率を上記範囲内とすることによって、生物体生育用ポリイミドフィルムを、例えば動植物の細胞培養容器や組織培養容器、微生物の培養容器、発酵食品包装容器などに利用する場合に優れた柔軟性が得られる。
【００４８】
（引張破断強度）
原料として用いるポリイミドは、生物体生育用ポリイミドフィルムを隔膜として機能させる上で十分な強度を付与するために、引張破断強度が例えば１０ＭＰａ以上であることが好ましく、１５ＭＰａ以上であることがより好ましい。ポリイミドの引張破断強度を上記範囲内とすることによって、生物体生育用ポリイミドフィルムを、例えば動植物の細胞培養容器や組織培養容器、微生物の培養容器、発酵食品包装容器などに利用する場合に、容器を落下させた際でも傷や破損が発生しにくくなり、外部と内部の遮断性を確保できる。
【００４９】
（気体透過度）
原料として用いるポリイミドは、生物体生育用ポリイミドフィルムに十分な通気性（ガス透過性）を付与する観点から、次に例示する程度の気体透過度を有することが好ましい。
酸素ガス；１，０００ｃｍ３／ｍ２・２４ｈ・ａｔｍ以上が好ましく、３，０００ｃｍ３／ｍ２・２４ｈ・ａｔｍ以上がより好ましい。
窒素ガス；１，０００ｃｍ３／ｍ２・２４ｈ・ａｔｍ以上が好ましく、３，０００ｃｍ３／ｍ２・２４ｈ・ａｔｍ以上がより好ましい。
二酸化炭素ガス；１０，０００ｃｍ３／ｍ２・２４ｈ・ａｔｍ以上が好ましく、３０,０００ｃｍ３／ｍ２・２４ｈ・ａｔｍ以上がより好ましい。
【００５０】
ポリイミドの気体透過度を上記範囲内とすることによって、生物体生育用ポリイミドフィルムを、例えば動植物の細胞培養容器や組織培養容器、微生物の培養容器、発酵食品包装容器などに利用する場合に優れた通気性（ガス透過性）が得られ、細胞や組織に良好な培養環境を作ることができる。
【００５１】
また、生物体生育用ポリイミドフィルムを、例えば動植物の細胞培養容器や組織培養容器、微生物の培養容器、発酵食品包装容器などの用途に使用する場合、互いにトレードオフの関係にある引張破断強度とガス透過性とを両立させることが重要である。かかる観点から、生物体生育用ポリイミドフィルムは、例えば、上記引張破断強度が１０〜７０ＭＰａの範囲内であり、かつ、酸素ガス透過度が１０００〜３０００００ｃｍ３／ｍ２・２４ｈ・ａｔｍの範囲内であることが好ましく、引張破断強度が１５〜５０ＭＰａの範囲内であり、かつ、酸素ガス透過度が１００００〜２０００００ｃｍ３／ｍ２・２４ｈ・ａｔｍの範囲内であることがさらに好ましい。生物体生育用ポリイミドフィルムの引張破断強度とガス透過性を上記範囲内に調節するために、上記一般式（１）及び（２）で表される構成単位において、基Ａｒを形成するための酸無水物が芳香族テトラカルボン酸無水物であり、基Ｒ１を形成するためのジアミノシロキサンが上記式（４）〜（８）のようなジメチルシロキサン骨格を有するものであり、基Ｒ２を形成するためのジアミン化合物が芳香族ジアミンである組み合わせが好ましい。この場合、ｍが０．４〜１．０の範囲内、ｎが０〜０．６の範囲内であることが好ましい。
【００５２】
生物体生育用ポリイミドフィルムの原料であるポリイミドの柔軟性、ガス透過性、強度、ヒートシール性は、原料となるポリイミド中で、主として、基Ｒ１で表されるジアミノシロキサンから誘導される２価のジアミン残基の量によって調節することができる。そして、上記一般式（１）中のｍの値を０．４以上とすることによって、生物体生育用ポリイミドフィルムを生物体生育用容器材料として用いる場合に必要な上記諸特性を満足することができる。
【００５３】
（生体適合性）
生物体生育用ポリイミドフィルムの原料となるポリイミドは、生物学的安全性試験の細胞毒性試験、全身毒性試験、皮内反応試験に合格しており、例えば生物体生育用容器として利用する上で十分な生体適合性を有している。
【００５４】
＜厚み＞
本実施の形態の生物体生育用ポリイミドフィルムの厚みは、使用目的に応じて設定できる。例えば、生物体生育用ポリイミドフィルムを動植物の細胞培養容器や組織培養容器に使用する場合は、優れたガス透過性を維持しながら、強度を確保する観点から、例えば１０〜１５０μｍの範囲内とすることが好ましく、２０〜１００μｍの範囲内がより好ましい。
【００５５】
［生物体生育用ポリイミドフィルムの製造方法］
本実施の形態の生物体生育用ポリイミドフィルムは、任意の方法により製造することができる。生物体生育用ポリイミドフィルムの製造方法の好ましい例を挙げれば以下のとおりである。まず、任意の基材上に、ポリイミドの前駆体であるポリアミド酸溶液を塗布・乾燥し、所定の厚みでポリアミド酸層を形成する。次に、ポリアミド酸層を熱処理することによってイミド化し、ポリイミドフィルム層を形成する。次に、ポリイミドフィルム層を支持基材から剥離することによって、生物体生育用ポリイミドフィルムを得ることができる。
【００５６】
［適用例］
次に、図１〜４を参照しながら、本実施の形態の生物体生育用ポリイミドフィルムを、少なくとも一部分に使用してなる生物体生育用容器について説明する。
【００５７】
［第１の適用例］
図１は、本実施の形態の生物体生育用ポリイミドフィルムを、例えば動物又は植物の細胞培養用もしくは組織培養用の容器としての培養バッグに使用した例を示している。培養バッグ１０は、細胞や組織（図示省略）を収容する本体１１と、本体１１に細胞や組織を注入もしくは抽出するための注入出部１２とを備えている。本体１１は、２枚の矩形の生物体生育用ポリイミドフィルムを重ね、その縁をヒートシールによって密着させることによって袋状に形成されている。図１ではヒートシール部を符号１３で示している。注入出部１２は、円筒状の注入出口１４と、注入出口１４を密閉するキャップ１５とを備えている。注入出口１４は、本体１１の一辺において、２枚の生物体生育用ポリイミドフィルムの間に挿入されている。注入出口１４の周囲には、生物体生育用ポリイミドフィルムが巻きつくようにヒートシールされ、内部の密閉性が保たれている。培養バッグ１０において、本体１１を構成する生物体生育用ポリイミドフィルムは、柔軟性に優れているため、加工やハンドリングが容易である。また、生物体生育用ポリイミドフィルムは、十分な強度を有するので、破断、ピンホールなどの損傷が発生し難く、本体１１の外部から内部へウィルスや細菌が進入することを確実に防止できる。また、本体１１を構成する生物体生育用ポリイミドフィルムは、酸素、二酸化炭素などのガス透過性に優れているため、外気とほぼ同様のコンディションで培養を行うことができる。また、本体１１を構成する生物体生育用ポリイミドフィルムは、ヒートシール性に優れているため、特別な部材や機材を使用せずに、ヒートシールのみによる簡素な構成で、本体１１を形成できるとともに、内部の密閉性を保持できる。
【００５８】
［第２の適用例］
図２は、本実施の形態の生物体生育用ポリイミドフィルムを、例えばキノコなどの菌類を含む植物の無菌栽培、カルス培養などの用途の栽培容器として使用した例を示している。栽培容器２０は、袋状に形成されており、内部に、例えば無菌苗、カルスなどの植物２１を収容する収容部２２を備えている。収容部２２は、１枚の長尺な矩形の生物体生育用ポリイミドフィルムを折り返し、その縁を含む重ね合わせ部位をヒートシールによって密着させることによって袋状に形成されている。図２ではヒートシール部を符号２３で示している。なお、複数枚の生物体生育用ポリイミドフィルムを用いて収容部２２を形成してもよい。また、厳密な気密性が要求されない用途では、ヒートシールを省略して包み込むだけでもよい。栽培容器２０において、収容部２２を構成する生物体生育用ポリイミドフィルムは、柔軟性に優れているため、加工やハンドリングが容易である。また、生物体生育用ポリイミドフィルムは、十分な強度を有するので、破断、ピンホールなどの損傷が発生し難く、収容部２２の外部から植物病原性のウィルスや細菌が進入することを確実に防止できる。また、収容部２２を構成する生物体生育用ポリイミドフィルムは、酸素、二酸化炭素などのガス透過性に優れているため、外気とほぼ同様のコンディションで植物の栽培を行うことができる。また、収容部２２を構成する生物体生育用ポリイミドフィルムは、ヒートシール性に優れているため、特別な部材や機材を使用せずに、ヒートシールのみによる簡素な構成で、収容部２２を形成できるとともに、内部の気密性を保持できる。
【００５９】
［第３の適用例］
図３Ａ及び図３Ｂは、本実施の形態の生物体生育用ポリイミドフィルムを、例えば微生物の培養や動植物の組織培養における培養容器の一部分に使用した例を示している。培養容器３０は、培地３１を入れたシャーレ３２と、円形の生物体生育用ポリイミドフィルムからなるカバー３３とを備えている。図３Ａは、カバー３３を装着する前の状態を示し、図３Ｂは、カバー３３を装着した後の状態を示している。カバー３３は、シャーレ３２の開口部に対し、上から覆いかぶせるように使用される。なお、気密性が要求される場合には、カバー３３の縁をシャーレ３２の側部にヒートシール等の方法で密着させてもよい。培養容器３０において、カバー３３を構成する生物体生育用ポリイミドフィルムは、柔軟性に優れているため、加工やハンドリングが容易である。また、生物体生育用ポリイミドフィルムは、十分な強度を有するので、破断、ピンホールなどの損傷が発生し難く、外部からウィルスや細菌が進入することを確実に防止できる。また、カバー３３を構成する生物体生育用ポリイミドフィルムは、酸素、二酸化炭素などのガス透過性に優れているため、外気とほぼ同様のコンディションで培養を行うことができる。なお、生物体生育用ポリイミドフィルムは、シャーレ３２以外にも、例えばフラスコの開口部を覆うカバーとして、微生物の培養や動植物の組織培養に利用可能である。
【００６０】
［第４の適用例］
図４は、本実施の形態の生物体生育用ポリイミドフィルムを、例えば発酵食品容器の一部分に使用した例を示している。発酵食品容器４０は、例えばヨーグルト、キムチなどの発酵食品（図示省略）を入れた容器本体４１と、生物体生育用ポリイミドフィルムからなる蓋部４２とを備えている。蓋部４２は、容器本体４１の開口部を封止するように覆っている。気密性が要求される場合には、蓋部４２を容器本体４１の上端の縁にヒートシール等によって密着させてもよい。発酵食品容器４０において、蓋部４２を構成する生物体生育用ポリイミドフィルムは、柔軟性に優れているため、加工やハンドリングが容易である。また、生物体生育用ポリイミドフィルムは、十分な強度を有するので、破断、ピンホールなどの損傷が発生し難く、外部から雑菌が進入したり、外部へ液漏れしたりすることを確実に防止できる。また、蓋部４２を構成する生物体生育用ポリイミドフィルムは、酸素、二酸化炭素などのガス透過性に優れているため、外気とほぼ同様のコンディションで発酵食品を保存することができる。
【実施例】
【００６１】
以下、本発明を実施例により具体的に説明するが、本発明はこれらの実施例によって何ら限定されるものではない。なお、以下の実施例において、特にことわりのない限り各種測定、評価は下記によるものである。
【００６２】
［重量平均分子量（Ｍｗ）の測定］
重量平均分子量は、ゲル浸透クロマトグラフ（東ソー株式会社製、ＨＬＣ−８２２０ＧＰＣを使用）により測定した。標準物質としてポリスチレンを用い、展開溶媒にＮ，Ｎ−ジメチルアセトアミドを用いた。
【００６３】
［ガラス転移温度（Ｔｇ）の測定］
ガラス転移温度は、以下の手順で測定した。まず、ポリイミド溶液をガラス基板上に塗布し、８０℃で１５分間乾燥してフィルム状にしたサンプルを作製した。このフィルム状のサンプルから、試験片（幅２ｍｍ×長さ３０ｍｍ）を作製した。この試験片を、熱機械分析装置（Ｂｒｕｋｅｒ製、４０００ＳＡ）を用いて、チャック間距離１５ｍｍにて、荷重２ｇ、昇温速度５℃／分の条件で試験片の長さ方向の熱膨張量を測定し、その変曲点をガラス転移温度（Ｔｇ）とした。
【００６４】
［弾性率、伸度及び引張破断強度の測定］
弾性率、伸度及び引張破断強度は、以下の手順で測定した。まず、ポリイミド溶液をガラス基板上に塗布し、８０℃で１５分間乾燥してフィルム状にしたサンプルを作製した。このフィルム状のサンプルから、試験片（幅１２．７ｍｍ×長さ１２７ｍｍ）を作製した。テンションテスター（オリエンテック製、テンシロン）を用いて、この試験片を５０ｍｍ／ｍｉｎで引張り試験を行い、２５℃における引張弾性率、引張伸度及び引張破断強度を求めた。
【００６５】
［気体透過度の測定］
気体透過度は、以下の手順で測定した。まず、ポリイミド溶液をガラス基板上に塗布し、８０℃で１５分間乾燥してフィルム状にしたサンプルを作製した。このフィルム状のサンプルについて、差圧式ガス・蒸気透過率測定装置（ＧＴＲテック社製・ヤナコテクニカルサイエンス社製）及びガスクロマトグラフィーを用いて、差圧１ａｔｍとして、２３℃、６５％ＲＨにおける酸素、窒素、二酸化炭素、エチレンの透過度を測定した。
【００６６】
本実施例で用いた略号は以下の化合物を示す。
ＢＴＤＡ：３,３’,４,４’−ベンゾフェノンテトラカルボン酸二無水物
ＢＰＤＡ：３,３’,４,４’−ジフェニルテトラカルボン酸二無水物
ＯＤＰＡ：４,４’−オキシジフタル酸無水物（別名；５，５’−オキシビス−１，３−イソベンゾフランジオン）
ＢＡＰＰ：２,２−ビス（４−アミノフェノキシフェニル）プロパン
ＢＡＦＬ：９,９−ビス（４−アミノフェニル）フルオレン
ＴＦＭＢ：２,２’−ビス（トリフルオロメチル）−４,４’−ジアミノビフェニル 
ＤＤＡ：炭素数３６の脂肪族ジアミン（クローダジャパン株式会社製、商品名；ＰＲＩＡＭＩＮＥ１０７４、アミン価；２０５ｍｇＫＯＨ／ｇ、環状構造及び鎖状構造のダイマージアミンの混合物、ダイマー成分の含有量；９５重量％以上）
ＰＳＸ−Ａ：下記式で表されるジアミノシロキサン（但し、ｍ１の数平均値は１〜２０の範囲内であり、重量平均分子量は７４０である）
ＰＳＸ−Ｂ：下記式で表されるジアミノシロキサン（但し、ｍ１の数平均値は１〜２０の範囲内であり、重量平均分子量は９２０である）
ＰＳＸ−Ｃ：ジメチルシロキサンテトラカルボン酸二無水物（数平均値は１〜２０の範囲内であり、重量平均分子量は１０００である）
【００６７】
【化５】
2016067279.tif 000006
【００６８】
合成例１
５００ｍｌのセパラブルフラスコに、２４．０８ｇのＢＴＤＡ（０．０７４７モル）、１０５gのＮ−メチル−２−ピロリドン及び７０gのキシレンを装入し、室温で良く混合した。次に滴下ロートを用いて、４４．６９ｇのＰＳＸ−Ａ（０．０６０４モル）を滴下し、この反応溶液を攪拌下で氷冷し、６．２２ｇのＢＡＰＰ（０．０１５１モル）を添加し、室温にて２時間攪拌し、ポリアミド酸溶液を得た。このポリアミド酸溶液を１９０℃に昇温し、２０時間加熱、攪拌し、イミド化を完結したポリイミド溶液aを得た。ポリイミド溶液ａにおけるポリイミドの重量平均分子量は、５５，０００であった。得られたポリイミドは、シロキサン含有ポリイミドの１００重量部に対して、シロキサン結合に由来するケイ素元素及び酸素元素の合計量は２０重量部である。
【００６９】
合成例２
５００ｍｌのセパラブルフラスコに、２１．８４ｇのＢＴＤＡ（０．０６７６モル）、１０５gのＮ−メチル−２−ピロリドン及び７０gのキシレンを装入し、室温で良く混合した。次に滴下ロートを用いて、４４．７４ｇのＰＳＸ−Ｂ（０．０４７９モル）を滴下し、この反応溶液を攪拌下で氷冷し、８．４２ｇのＢＡＰＰ（０．０２０５モル）を添加し、室温にて２時間攪拌し、ポリアミド酸溶液を得た。このポリアミド酸溶液を１９０℃に昇温し、２０時間加熱、攪拌し、イミド化を完結したポリイミド溶液ｂを得た。ポリイミド溶液ｂにおけるポリイミドの重量平均分子量は、４５，０００であった。得られたポリイミドは、シロキサン含有ポリイミドの１００重量部に対して、シロキサン結合に由来するケイ素元素及び酸素元素の合計量は２０重量部である。
【００７０】
合成例３
５００ｍｌのセパラブルフラスコに、１２．０９ｇのＢＴＤＡ（０．０７４７モル）、１０５gのＮ−メチル−２−ピロリドン及び７０gのキシレンを装入し、室温で良く混合した。次に滴下ロートを用いて、５５．９１ｇのＰＳＸ−Ｂ（０．０５９８モル）を滴下し、この反応溶液を攪拌下で氷冷し、室温にて２時間攪拌し、ポリアミド酸溶液を得た。このポリアミド酸溶液を１９０℃に昇温し、２０時間加熱、攪拌し、イミド化を完結したポリイミド溶液ｃを得た。ポリイミド溶液ｃにおけるポリイミドの重量平均分子量は、６３，０００であった。得られたポリイミドは、シロキサン含有ポリイミドの１００重量部に対して、シロキサン結合に由来するケイ素元素及び酸素元素の合計量は２５重量部である。
【００７１】
合成例４
５００ｍｌのセパラブルフラスコに、４７．４１ｇのＰＳＸ−Ｃ（０．０４７４モル）、１０５gのＮ−メチル−２−ピロリドン及び７０gのキシレンを装入し、室温で良く混合した。次に滴下ロートを用いて、１７．７２ｇのＰＳＸ−Ａ（０．０２３９モル）を滴下し、この反応溶液を攪拌下で氷冷し、室温にて２時間攪拌し、９．８７ｇのＢＡＰＰ（０．０２３９モル）を添加し、ポリアミド酸溶液を得た。このポリアミド酸溶液を１９０℃に昇温し、２０時間加熱、攪拌し、イミド化を完結したポリイミド溶液ｄを得た。ポリイミド溶液ｄにおけるポリイミドの重量平均分子量は、６３，０００であった。得られたポリイミドは、シロキサン含有ポリイミドの１００重量部に対して、シロキサン結合に由来するケイ素元素及び酸素元素の合計量は３０重量部である。
【００７２】
（実施例１−１）
＜生物体生育用ポリイミドフィルムの作製＞
合成例１で調製したポリイミド溶液ａをガラス基板上に塗布し、８０℃で１５分間乾燥してフィルム状にしたサンプルから、生物体生育用ポリイミドフィルム１（縦×横×厚さ＝２００ｍｍ×３００ｍｍ×３５μｍ）を作製した。生物体生育用ポリイミドフィルム１の評価結果は、以下のとおりである。
ガラス転移温度；５０℃、弾性率；２１７ＭＰａ、伸度；４２７％、引張破断強度；２０ＭＰａ、気体透過度；１．４×１０５ｃｍ３／ｍ２・２４ｈ・ａｔｍ（Ｏ２）、４．２×１０４ｃｍ３／ｍ２・２４ｈ・ａｔｍ（Ｎ２）、１．１×１０６ｃｍ３／ｍ２・２４ｈ・ａｔｍ（ＣＯ２）、３．７×１０５ｃｍ３／ｍ２・２４ｈ・ａｔｍ（Ｃ２Ｈ４）
【００７３】
＜動物細胞培養試験＞
生物体生育用ポリイミドフィルム１を２枚用い、１００×１００ｍｍに整角後、ヒートシールにて張り合わせすることで図１の形状の培養容器を作製し、培養試験を実施した。培養液としては、ＡｌｙＳ５０５Ｎ−７（株式会社細胞科学研究所製）５０ｍｌをそれぞれに使用した。また、培養細胞には、ｈＰＢＭＣ（Ｈｕｍａｎ  Ｐｅｒｉｐｈｅｒｙ  Ｂｌｏｏｄ  Ｍｏｎｏｎｕｃｌｅａｒ  Ｃｅｌｌｓ、Ｃｅｌｌ  Ａｐｐｌｉｃａｔｉｏｎｓ，Ｉｎｃ）を使用し、初期細胞密度をそれぞれ約１８万ｃｅｌｌｓ／ｍｌとした。
その結果、培養時間を９６時間としたときの回収時細胞密度（ｃｅｌｌｓ／ｍｌ）は、約３００万であった。
【００７４】
参考例１−１
汎用のガラス製細胞培養用ディッシュを使用して、生物体生育用ポリイミドフィルム１を用いることなく開放系にて実施した以外は、実施例１−１と同様に細胞培養試験を行った。
その結果、培養時間を９６時間としたときの回収時細胞密度（ｃｅｌｌｓ／ｍｌ）は、約３００万であった。
【００７５】
実施例１−１の結果に示される通り、生物体生育用ポリイミドフィルム１を用いた培養容器中で培養を行ったものは、参考例１−１の開放系で細胞培養を実施した場合とほぼ同様の効率で培養を行うことができた。
【００７６】
（実施例１−２）
＜植物培養試験＞
実施例１−１で作製した生物体生育用ポリイミドフィルム１を２枚用い、２００×３００ｍｍに整角後、ヒートシールにて張り合わせすることで図２の形状の容器を作製した。
この袋の中に、汎用のガラス製ビーカーに予め発根用液体培地で湿潤させた発泡フェノール樹脂成型品を入れておき、シンビジウム幼苗（Ｃｙｍｂｉｄｉｕｍ  Ｍｅｌｏｄｙ  Ｆａｉｒ’Ｍａｒｉｌｙｎ  Ｍｏｎｒｏｅ’展開葉３枚、苗丈２５〜３０ｍｍ）をフェノール樹脂成型品上に置床した後、無菌的に密封し無菌培養を行った。
照明は、植物育成用蛍光灯（東芝ライテック社製プラントルクス）を用い、１６時間日長、１７００ルクスで行った。湿度を調整し、炭酸ガス濃度１０００〜１２００ｐｐｍに制御した培養室に入れ、温度２４℃、光強度５０μｍｏｌ/ｍ２/ｓｅｃの光を１日１６時間照射して９８日間培養を行ったところ、草丈１２．７ｃｍ、根長は３．５ｃｍまで成長した。
【００７７】
参考例１−２
生物体生育用ポリイミドフィルム１を用いることなく汎用のガラス製ビーカーのみを使用して開放系にて実施した以外は、実施例１−２と同様に試験を実施した。
その結果、９８日間培養後の草丈は１３．１ｃｍ、根長は３．２ｃｍまで成長した。
【００７８】
実施例１−２の結果に示される通り、生物体生育用ポリイミドフィルム１を用いた培養容器中で培養を行ったものは、参考例１−２の開放系で培養を実施した場合とほぼ同様の効率で培養を行うことができた。
【００７９】
（実施例２−１）
＜生物体生育用ポリイミドフィルムの作製＞
合成例２で調製したポリイミド溶液ｂを使用したこと以外、実施例１と同様にして、生物体生育用ポリイミドフィルム２を作製した。
【００８０】
＜動物細胞培養試験＞
実施例１−１と同様にして、図１の形状の培養容器を作製し、培養試験を実施した。培養時間を９６時間としたときの回収時細胞密度（ｃｅｌｌｓ／ｍｌ）は、約３００万であった。
【００８１】
（実施例２−２）
＜植物培養試験＞
実施例１−２と同様にして、図２の形状の容器を作製し、植物培養試験を実施した。シンビジウム幼苗は、草丈１２．７ｃｍ、根長は３．５ｃｍまで成長した。
【００８２】
（実施例３−１）
＜生物体生育用ポリイミドフィルムの作製＞
合成例３で調製したポリイミド溶液ｃを使用したこと以外、実施例１−１と同様にして、生物体生育用ポリイミドフィルム３を作製した。
【００８３】
＜動物細胞培養試験＞
実施例１−１と同様にして、図１の形状の培養容器を作製し、培養試験を実施した。培養時間を９６時間としたときの回収時細胞密度（ｃｅｌｌｓ／ｍｌ）は、約３００万であった。
【００８４】
（実施例３−２）
＜植物培養試験＞
実施例１−２と同様にして、図２の形状の容器を作製し、植物培養試験を実施した。シンビジウム幼苗は、草丈１２．７ｃｍ、根長は３．５ｃｍまで成長した。
【００８５】
（実施例４−１）
＜生物体生育用ポリイミドフィルムの作製＞
合成例４で調製したポリイミド溶液ｄを使用したこと以外、実施例１−１と同様にして、生物体生育用ポリイミドフィルム４を作製した。
【００８６】
＜動物細胞培養試験＞
実施例１−１と同様にして、図１の形状の培養容器を作製し、培養試験を実施した。培養時間を９６時間としたときの回収時細胞密度（ｃｅｌｌｓ／ｍｌ）は、約３００万であった。
【００８７】
（実施例４−２）
＜植物培養試験＞
実施例１−２と同様にして、図２の形状の容器を作製し、植物培養試験を実施した。シンビジウム幼苗は、草丈１２．７ｃｍ、根長は３．５ｃｍまで成長した。
【００８８】
以上、本発明の実施の形態を例示の目的で詳細に説明したが、本発明は上記実施の形態に制約されることはない。
【符号の説明】
【００８９】
１０…培養バッグ、１１…本体、１２…注入出部、１３…ヒートシール部、１４…注入出口、１５…キャップ、２０…栽培容器、２１…植物、２２…収容部、２３…ヒートシール部、３０…培養容器、３１…培地、３２…シャーレ、３３…カバー、４０…発酵食品容器、４１…容器本体、４２…蓋部
【図１】
2016067279.tif 000009
【図２】
2016067279.tif 000010
【図３Ａ】
2016067279.tif 000011
【図３Ｂ】
2016067279.tif 000012
【図４】
2016067279.tif 000013